(57)【特許請求の範囲】
【請求項１】
ａ．０．９４ｇ／ｃｍ３を超える密度及び２ｇ／１０分以下のメルトインデックスを有するポリエチレンを含む第１の層と、
ｂ．０．５を超える摩擦係数（ＣＯＦ）及び２０グラムを超える粘着力を有するポリオレフィンを含む第２の層と、を含み、
前記第２の層は、前記フィルムの第１の外層であり、
ｃ．ポリオレフィンを含み、かつ０．５未満の摩擦係数及び２０グラム未満の粘着力を有する、第２の外層である第３の層をさらに含む、多層無延伸フィルム。
【請求項２】
前記フィルムは、少なくとも３つの層を含み、各外層は、独立して、０．９００ｇ／ｃｍ３を超える密度及び２．０ｇ／１０分以上のメルトインデックス（Ｉ２）を有するポリエチレンを含む、請求項１に記載の多層無延伸フィルム。
【請求項３】
前記第１の層は、０．９５ｇ／ｃｍ３を超える密度を有する直鎖状ポリエチレンを含む、請求項１に記載の多層無延伸フィルム。
【請求項４】
前記第１の層は、１．０ｇ／１０分以下のメルトインデックス（Ｉ２）を有する直鎖状ポリエチレンを含む、請求項１に記載の多層無延伸フィルム。
【発明の詳細な説明】
【技術分野】
【０００１】
本発明は、フィルムに関し、より具体的には、改善されたひねり保持性を有するフィルムに関する。
【背景技術】
【０００２】
ひねり包装用フィルムは、通常、ポリスチレン（ＰＳ）、二軸延伸ポリプロピレン（ＢＯＰＰ）、無延伸ポリプロピレン（ｃＰＰ）、及びポリエチレンテレフタレート（ＰＥＴ）等の剛性材料に基づいている。これらの材料は、典型的には、デッドフォールド性または不良な弾性特性を示す。デッドフォールドを測定するための方法は、明確に定義されておらず、通常、異なるフィルムの性能は、包装機における実際の試験に基づいている。
【０００３】
フィルム押出プロセスにおける高分子量ポリエチレン材料樹脂の使用が、最近、そのような用途のために検討されており、主として、そのようなフィルムが提供できる異なるフィルム特性が注目されている。押出プロセスの特徴は、当該技術分野で既知である（例えば、Ｂｉｌｌｈａｍ，Ｍ．；Ｃｌａｒｋｅ，Ａ．Ｈ．；Ｇａｒｒｅｔｔ，Ｇ．；ＭｃＮａｌｌｙ，Ｇ．Ｍ．；Ｍｕｒｐｈｙ，Ｗ．Ｒ．，Ｔｈｅ  Ｅｆｆｅｃｔ  ｏｆ  Ｅｘｔｒｕｓｉｏｎ  Ｐｒｏｃｅｓｓｉｎｇ  Ｃｏｎｄｉｔｉｏｎｓ  ｏｎ  ｔｈｅ  Ｐｒｏｐｅｒｔｉｅｓ  ｏｆ  Ｂｌｏｗｎ  ａｎｄ  Ｃａｓｔ  Ｐｏｌｙｏｌｅｆｉｎ  Ｐａｃｋａｇｉｎｇ  Ｆｉｌｍｓ，Ｄｅｖ．Ｃｈｅｍ．Ｅｎｇ．Ｍｉｎｅｒａｌ  Ｐｒｏｃｅｓｓ  １，ｐｐ．１３７−１４６，２００３；またはＧｉｌｅｓ，Ｈ．Ｆ．Ｊｒ．；Ｗａｇｎｅｒ，Ｊ．Ｒ．Ｊｒ．；Ｍｏｕｎｔ，Ｅ．Ｅｘｔｒｕｓｉｏｎ−Ｔｈｅ  Ｄｅｆｉｎｉｔｉｖｅ  Ｐｒｏｃｅｓｓｉｎｇ  Ｇｕｉｄｅ  ａｎｄ  Ｈａｎｄｂｏｏｋ，Ｗｉｌｌｉａｍ  Ａｎｄｒｅｗ  Ｐｕｂｌｉｓｈｉｎｇ／Ｐｌａｓｔｉｃｓ  Ｄｅｓｉｇｎ  Ｌｉｂｒａｒｙ，２００５を参照のこと）。
【０００４】
ポリエチレンは、高密度（ＨＤＰＥ、０．９４ｇ／ｃｍ３以上の密度）、中密度（ＭＤＰＥ、０．９２６〜０．９４０ｇ／ｃｍ３の密度）、及び低密度（ＬＤＰＥ、０．９１０〜０．９２５ｇ／ｃｍ３の密度）に分類することができる。ＡＳＴＭ  Ｄ４９７６−９８：Ｓｔａｎｄａｒｄ  Ｓｐｅｃｉｆｉｃａｔｉｏｎ  ｆｏｒ  Ｐｏｌｙｅｔｈｙｌｅｎｅ  Ｐｌａｓｔｉｃ  Ｍｏｌｄｉｎｇ  ａｎｄ  Ｅｘｔｒｕｓｉｏｎ  Ｍａｔｅｒｉａｌｓを参照されたい。伸長フィルム用途のためのＨＤＰＥ型材料は、低い靭性を有し、一旦伸長されると裂けやすい傾向があるため、これらの材料の使用は非常に限定されている。ＨＤＰＥフィルムは、最終用途の主な要件が剛性である場合に使用され、剛性は、押出後のフィルムの配向によって高めることができる。
【０００５】
しかしながら、ＨＤＰＥ系フィルムは、典型的には、ひねり包装用フィルムの用途に使用するのに十分な粘着力及びひねり保持を示さない。したがって、高い剛性とひねり保持性の組み合わせを有するポリエチレンフィルムの必要性が依然として存在する。
【発明を実施するための形態】
【０００６】
「ポリマー」という用語は、本明細書で使用される場合、同じ種類であるか異なる種類であるかにかかわらず、モノマーを重合することによって調製される高分子化合物を指す。したがって、ポリマーという一般名称は、１種類のみのモノマーから調製されるポリマーを指すために通常用いられる用語「ホモポリマー」、及び２つ以上の異なるモノマーから調製されるポリマーを指す「コポリマー」を包含する。
【０００７】
「ポリエチレン」は、エチレンモノマーに由来する単位を５０重量％超を含むポリマーを意味するものとする。これは、ポリエチレンホモポリマーまたはコポリマー（２つ以上のコモノマーに由来する単位を意味する）を含む。当該技術分野で既知のポリエチレンの一般的な形態は、低密度ポリエチレン（ＬＤＰＥ）、直鎖状低密度ポリエチレン（ＬＬＤＰＥ）、超超低密度ポリエチレン（ＵＬＤＰＥ）、超低密度ポリエチレン（ＶＬＤＰＥ）、直鎖状及び実質的に直鎖状の両方の低密度樹脂（ｍ−ＬＬＤＰＥ）を含む単一部位触媒直鎖状低密度ポリエチレン、ならびに高密度ポリエチレン（ＨＤＰＥ）を含む。これらのポリエチレン材料は、当該技術分野で一般的に知られているが、以下の記載は、これらの異なるポリエチレン樹脂のうちのいくつかの相違を理解するのに役立ち得る。
【０００８】
「ＬＤＰＥ」という用語はまた、「高圧エチレンポリマー」または「高分岐ポリエチレン」と称されてもよく、ポリマーが、過酸化物等のフリーラジジカル開始剤を使用して、オートクレーブまたは管型反応器内で、１４，５００ｐｓｉ（１００ＭＰａ）を超える圧力で部分的にまたは完全に単重合または共重合されることを意味するように定義される（例えば、参照により本明細書に組み込まれる米国特許第４，５９９，３９２号を参照のこと）。ＬＤＰＥ樹脂は、典型的には０．９１６〜０．９４０ｇ／ｃｍ３の範囲の密度を有する。
【０００９】
「ＬＬＤＰＥ」という用語は、従来のチーグラー・ナッタ触媒系を使用して作製される樹脂、及びメタロセン等の単一部位触媒を使用して作製される樹脂（時に「ｍ−ＬＬＤＰＥ」と称される）の両方を含む。ＬＬＤＰＥは、ＬＤＰＥより短い鎖の分岐を含有し、米国特許第５，２７２，２３６号、米国特許第５，２７８，２７２号、米国特許第５，５８２，９２３号、及び米国特許第５，７３３，１５５号にさらに定義される実質的に直鎖状のエチレンポリマー；米国特許第３，６４５，９９２号にあるような均一に分岐した直鎖状エチレンポリマー組成物；米国特許第４，０７６，６９８号に開示されるプロセスに従って調製されるような不均一に分岐したエチレンポリマー；ならびに／またはこれらのブレンド（米国第３，９１４，３４２号または米国第５，８５４，０４５に開示されるような）を含む。直鎖状ＰＥは、当該技術分野で既知の任意の種類の反応器または反応器構成を使用して、気相、液相、もしくはスラリー重合、またはこれらの任意の組み合わせによって作製することができるが、気相及び液相反応器が最も好ましい。
【００１０】
「ＨＤＰＥ」という用語は、通常、チーグラー・ナッタ触媒、クロム触媒、またはさらにはメタセロン触媒を用いて調製される、約０．９４０ｇ／ｃｍ３を超える密度を有するポリエチレンを指す。
【００１１】
以下の分析方法が本発明において使用される。
密度は、ＡＳＴＭ  Ｄ７９２に従って決定される。
「メルトインデックス」は、「Ｉ２」とも称され、ＡＳＴＭ  Ｄ１２３８に従って決定される（１９０℃、２．１６ｋｇ）。
２％割線係数は、ＡＳＴＭ  Ｄ８８２に従って決定される。
エルメンドルフ引裂度は、ＡＳＴＭ  Ｄ−１９２２に従って決定される。
光沢度は、ＡＳＴＭ  Ｄ−２４５７に従って４５°の角度で決定される。
得られたフィルムのヘイズは、全ヘイズ（すなわち、内部ヘイズ及び外部ヘイズ）を指し、ＡＳＴＭ  Ｄ１００３に従って決定される。
透明度は、ＡＳＴＭ  Ｄ１７４６に従って決定される。
摩擦係数（ＣＯＦ）は、Ｄ１８９４に従って測定される。
粘着力は、Ｄ５４５８に従って測定される。
【００１２】
フィルム
最も広義には、本発明は、少なくとも以下の層を含むフィルムである：
ａ．０．９４ｇ／ｃｍ３を超える密度及び２ｇ／１０分以下のメルトインデックスを有するポリエチレンを含む第１の層と、
ｂ．０．５を超える摩擦係数（ＣＯＦ）及び２０グラムを超える粘着力を有するポリエチレンを含む第２の層と、を含み、
第２の層は、フィルムの外層である。
【００１３】
別の実施形態において、多層無延伸フィルムは、ポリオレフィンを含み、かつ０．５未満の摩擦係数及び２０グラム未満の粘着力を有する、第２の外層である第３の層をさらに含む。
【００１４】
第１の層（少なくとも２つの外装が存在する場合、内装またはコア層である）は、通常、フィルムの３０〜９０重量パーセント、より好ましくは無延伸フィルムの４０〜７０重量パーセントを含む。第２の層は、通常、無延伸フィルムの１０〜７０重量パーセント、より好ましく無延伸フィルムの３０〜６０重量パーセントを含む。一般的に、第３の層は、存在する場合、第２の層とほぼ同じ厚さであることが好ましく、したがって、存在する場合、第３の層及び第２の層が各々、無延伸フィルムの５〜４０重量パーセント、より好ましくは無延伸フィルムの１０〜３０重量パーセントを含むことが好ましい。また、無延伸フィルムがさらなる層を含み得ることも企図される。これらの層は、さらなる機能性、例えば、バリア特性またはシール能力を提供するように選択されてもよい。
【００１５】
本発明のフィルムの第１の層は、高密度ポリエチレンポリマー（ＨＤＰＥ）を含む。ＨＤＰＥ材料は、当該技術分野で既知であり、一般に、少なくとも０．９４ｇ／ｃｍ３の密度を有する直鎖状ポリエチレン材料を指す。任意の種類のＨＤＰＥが本発明に使用され得る。これは、米国特許第５，２７２，２３６号、米国特許第５，２７８，２７２号、米国特許第５，５８２，９２３号、及び米国特許第５，７３３，１５５号にさらに定義される実質的に直鎖状のエチレンポリマー；米国特許第３，６４５，９９２号にあるような均一に分岐した直鎖状エチレンポリマー組成物；米国特許第４，０７６，６９８号に開示されるプロセスに従って調製されるような不均一に分岐したエチレンポリマー；ならびに／またはこれらのブレンド（米国第３，９１４，３４２号または米国第５，８５４，０４５に開示されるような）を含む。ＨＤＰＥは、当該技術分野で既知の任意の種類の反応器または反応器構成を使用して、気相、液相、もしくはスラリー重合、またはこれらの任意の組み合わせによって作製することができるが、気相及びスラリー相反応器が最も好ましい。好ましいＨＤＰＥ樹脂は、例えば、Ｔｈｅ  Ｄｏｗ  Ｃｈｅｍｉｃａｌ  ＣｏｍｐａｎｙからＤＯＷＬＥＸ（商標）２０５０Ｂ及びＥＬＩＴＥ（商標）５９６０Ｇの商品名で販売されている。
【００１６】
第１の層（少なくとも３つの層を有する構造における内装）に使用されるＨＤＰＥ成分は、少なくとも０．９４０ｇ／ｃｍ３の密度を有する。少なくとも０．９４０ｇ／ｃｍ３からの全ての個々の値及び部分範囲が、本明細書に含まれ、本明細書において開示される。例えば、ＨＤＰＥ密度の下限値は、０．９４０、０．９４２、０．９５、または０．９５５ｇ／ｃｍ３であってもよい。特定の実施形態において、ＨＤＰＥは、０．９６９ｇ／ｃｍ３以下の密度を有する。０．９６９ｇ／ｃｍ３以下からの全ての個々の値及び部分範囲が、本明細書に含まれ、本明細書において開示され、例えば、ＨＤＰＥ密度の上限値は、０．９６９、０．９５８、０．９４９ｇ／ｃｍ３であってもよい。第１の層に使用されるＨＤＰＥ成分はまた、２ｇ／１０分未満のメルトインデックス（Ｉ２）を有する。２ｇ／１０分未満からの全ての個々の値及び部分範囲が、本明細書に含まれ、本明細書において開示される。例えば、ＨＤＰＥのＩ２は、２、１．７、１．３、または１．０ｇ／１０分未満であってもよい。特定の実施形態において、ＨＤＰＥのＩ２は、０．０１ｇ／１０分以上である。０．０１ｇ／１０分以上の全ての個々の値及び部分範囲が、本明細書に含まれ、本明細書において開示される。例えば、ＨＤＰＥのＩ２の下限値は、０．０１、０．０５、０．１、０．５、または１ｇ／１０分であってもよい。
【００１７】
第１の層は、好ましくは、密度及びメルトインデックスの限界値を満たす１つ以上のＨＤＰＥを約５０〜１００％含有するが、他の材料を含有してもよい。したがって、第１の層に使用される組成物全体は、有利には、７５〜９８％のＨＤＰＥまたは８５〜９０％のＨＤＰＥを含んでもよい。有利にはコア層に少量加えられ得る１つのポリマーは、低密度ポリエチレンまたはＬＤＰＥとして当該技術分野で知られている高圧低密度型樹脂である。０．９１７〜０．９３５ｇ／ｃｍ３、好ましくは０．９２０〜０．９２９ｇ／ｃｍ３の範囲の密度を有するＬＤＰＥが好ましい。また、ＬＤＰＥが、０．１〜５．０ｇ／１０分、より好ましくは０．３〜２．０ｇ／１０分のメルトインデックスを有することも好ましい。本発明の第１の層は、５０重量パーセントのＬＤＰＥを含有してもよいが、第１の層は、２〜２０％のＬＤＰＥ、より好ましくは５〜１５％のＬＤＰＥを含むことが好ましい。
【００１８】
特定の実施形態において、第１の層は、２ｇ／１０分以上のＩ２を有する５０重量％未満のＨＤＰＥを含有してもよい。５０重量％未満の全ての個々の値及び部分範囲が、本明細書に含まれ、本明細書において開示される。例えば、第１の層における２ｇ／１０分以上のＩ２を有するＨＤＰＥの量は、５０重量％未満、または代替として４５重量％未満、または代替として４０重量％未満、または代替として３５重量％未満であってもよい。
【００１９】
別の実施形態において、第１は、５０重量％未満のＬＤＰＥを含有してもよい。５０重量％未満の全ての個々の値及び部分範囲が、本明細書に含まれ、本明細書において開示される。例えば、第１の層におけるＬＤＰＥの量は、５０重量％未満、または代替として４５重量％未満、または代替として４０重量％未満、または代替として３５重量％未満であってもよい。
【００２０】
特定の実施形態において、第２及び／または第３の層は、０．１〜１００重量％の１つ以上の粘着性樹脂を含む。本明細書において使用される粘着性樹脂は、ポリエチレンプラストマー及びエラストマー、ポリプロピレンプラストマー及びエラストマー、超超低密度ポリエチレン、超低密度ポリエチレン及びポリイソブチレンを含む。
【００２１】
特定の実施形態において、粘着性樹脂は、１つ以上のポリエチレンプラストマー及び／またはエラストマーであり、その場合、粘着性樹脂は０．１〜５０重量％の量で存在する。０．１〜５０重量％の全ての個々の値及び部分範囲が、本明細書に含まれ、本明細書において開示され、例えば、１つ以上のポリエチレンプラストマー及び／またはエラストマーの量は、０．１、１０、２５、３７、または４５重量％の下限値から１、１５、２８、４０、または５０重量％の上限値まであってもよい。
【００２２】
特定の実施形態において、粘着性樹脂は、１つ以上のポリプロピレンプラストマー及び／またはエラストマーであり、その場合、粘着性樹脂は０．１〜５０重量％の量で存在する。０．１〜５０重量％の全ての個々の値及び部分範囲が、本明細書に含まれ、本明細書において開示され、例えば、１つ以上のポリプロピレンプラストマー及び／またはエラストマーの量は、０．１、５、１５、２０、３５、または４５重量％の下限値から１、１０、１７、２７、４５、または５０重量％の上限値までであってもよい。
【００２３】
特定の実施形態において、粘着性樹脂は、１つ以上の超超低密度ポリエチレンであり、その場合、粘着性樹脂は２０〜１００重量％の量で存在する。２０〜１００重量％の全ての個々の値及び部分範囲が、本明細書に含まれ、本明細書において開示され、例えば、１つ以上の超超低密度ポリエチレンの量は、２０、３５、５０、６５、８０、または９９重量％の下限値から２５、４０、５５、７０、８５、または１００重量％の上限値までであってもよい。
【００２４】
特定の実施形態において、粘着性樹脂は、１つ以上の超低密度ポリエチレンであり、その場合、粘着性樹脂は２０〜１００重量％の量で存在する。２０〜１００重量％の全ての個々の値及び部分範囲が、本明細書に含まれ、本明細書において開示され、例えば、１つ以上の超低密度ポリエチレンの量は、２０、３５、５０、６５、８０、または９９重量％の下限値から２５、４０、５５、７０、８５、または１００重量％の上限値までであってもよい。
【００２５】
特定の実施形態において、粘着性樹脂はポリイソブチレンであり、その場合、粘着性樹脂は０．１〜１０重量％の量で存在する。０．１〜１０重量％の全ての個々の値及び部分範囲が、本明細書に含まれ、本明細書において開示され、例えば、ポリイソブチレンの量は、０．１、１、３、５、７、または９重量％の下限値から０．５、２、４、６、８、または１０重量％の上限値までであってもよい。
【００２６】
フィルムの第２の層は、０．５を超える摩擦係数（ＣＯＦ）及び２０グラムを超える粘着力を有するポリエチレンを含む。１を超える摩擦係数は、測定するのが困難である。０．５を超えるＣＯＦの全ての個々の値及び部分範囲が、本明細書に含まれ、本明細書において開示され、例えば、ＣＯＦは、０．５超、または代替として０．５５超、または代替として０．６超、または代替として０．６５超、または代替として０．７超、または代替として０．７５超であってもよい。２０グラムを超える粘着力の全ての個々の値及び部分範囲が、本明細書に含まれ、本明細書において開示される。例えば、粘着力は、２０グラム超、または代替として５０グラム超、または代替として１２０グラム超、または代替として１６０グラム超、または代替として２００グラム超、または代替として２７０グラム超、または代替として３００グラム超、または代替として３２０グラム超であってもよい。特定の実施形態において、粘着力は４５０グラム以下である。４５０グラム以下の全ての個々の値及び部分範囲が、本明細書に含まれ、本明細書において開示され、例えば、粘着力は４５０グラムの上限値からであってもよく、または代替として、粘着力は３５０グラムの上限値からであってもよく、または代替として、粘着力は２５０グラムの上限値からであってもよく、または代替として、粘着力は１５０グラムの上限値からであってもよい。
【００２７】
第２の層のポリエチレンは、ＬＬＤＰＥを含んでもよい。使用される場合、第２及び／または第３の層（外層）に使用されるＬＬＤＰＥ成分は、少なくとも０．９００ｇ／ｃｍ３の密度を有する。第２または第３の層に使用されるＬＬＤＰＥ成分はまた、２．０ｇ／１０分超、より好ましくは３．０ｇ／１０分超かつ１０ｇ／１０分未満のメルトインデックスを有する。
【００２８】
特定の実施形態において、フィルムは、第２の外層である第３の層を含む。第３の層が存在する場合、第２及び第３の層は外層であり、第１の層はコア層である。
【００２９】
第２の層は、好ましくは、密度及びメルトインデックスの限界値を満たす１つ以上のＬＬＤＰＥ樹脂を約８０〜１００％含有するが、他の材料を含有してもよい。したがって、第１の層に使用される組成物全体は、有利には、７５〜９８％のＨＤＰＥまたは８５〜９０％のＨＤＰＥを含んでもよい。第２及び第３の層のＬＬＤＰＥ樹脂は、本明細書に記載されるＬＬＤＰＥであることが好ましい。第３の（外）層が存在する場合、第２の層は１００％ＬＬＤＰＥであってもよく、その場合、第３の（外）層は粘着性樹脂を含む。すなわち、外層のうちの一方のみが粘着性樹脂成分を含む必要がある。代替的に、第２の（外）層が粘着性樹脂を含む場合、第３の（外）層は、存在する場合、１００重量％がＬＬＤＰＥであってもよい。
【００３０】
第２及び／または第３の層（すなわち、外層）は、０．５を超える摩擦係数（ＣＯＦ）を有する。０．５超からの全ての個々の値及び部分範囲が、本明細書に含まれ、本明細書において開示される。例えば、ＣＯＦは、０．５超、または代替として０．７５超、または代替として１．０超であってもよい。
【００３１】
第２及び／または第３の層（すなわち、外層）は、２０グラムを超える粘着力を有する。２０グラム超からの全ての個々の値及び部分範囲が、本明細書に含まれ、本明細書において開示される。例えば、粘着力は、２０グラム超、または代替として５０グラム超、または代替として１００グラム超であってもよい。
【００３２】
特定の実施形態において、フィルムは、８０ミクロン以下の全厚を有する。８０ミクロンの上限値からの全ての個々の値及び部分範囲が、本明細書に含まれ、本明細書において開示され、例えば、フィルム厚は、８０、７０、６０、５０、４０、または３０ミクロンの上限値を有することができる。
【００３３】
特定の実施形態において、本発明のフィルムは、当該技術分野で一般的に知られているような従来の押出フィルム法によって作製することができる。本発明の実施には必要ないが、フィルムを押出後に単軸または二軸配向させることが可能である。いくつかの実施形態において、本発明のフィルムは、有利には、機械方向及び／または幅方向に少なくとも５０％、好ましくは少なくとも１００％伸長され得る。
【００３４】
当該技術分野で一般的に知られているように、層の各々が、顔料、無機充填剤、紫外線安定剤、酸化防止剤、及び滑性または粘着防止添加剤等の添加剤を含んでもよい。
【実施例】
【００３５】
本発明の有効性を実証するために、一連の３層無延伸フィルムを作製した。
【００３６】
フィルムは、３つの異なるグレードの直鎖状ポリエチレン（３つのＨＤＰＥ：樹脂１、２、及び３）を使用して生成した。この試験に使用したＨＤＰＥ材料は、分子量平均及び分布、レオロジー挙動、ならびに密度に関する相違を定量化するために特徴付けられた。値を表１に記載する。
【００３７】
【表１】
0006716471.tif 000002
【００３８】
表２は、本発明の実施例及び比較例のフィルム構造を提供する。各外層は、フィルム全厚の２５％の厚さであり、コア層の厚さは、フィルム全厚の５０％を表す。
【００３９】
【表２】
0006716471.tif 000003
【００４０】
フィルムは、Ｃｏｌｌｉｎ社の注型ラインを使用して生成し、製造条件を表３に記載する。
【００４１】
【表３】
0006716471.tif 000004
【００４２】
本発明の実施例及び比較例のフィルム特性を表４に提示する。本発明の実施例は、高い弾性を有するフィルムは、高い分子量（Ｉ２＜２ｇ／１０分）を有するＨＤＰＥ樹脂（密度＞０．９４０ｇ／ｃｍ３）を使用することにより得ることができることを実証している。
【００４３】
【表４】
0006716471.tif 000005
【００４４】
１つの外層における異なる粘着性樹脂及び粘着性樹脂のレベルを評価して、そのような変数がひねり保持性に与える影響を調べた。表５は、評価した外層成分を列挙している。
【００４５】
【表５】
0006716471.tif 000006
【００４６】
異なる樹脂に関する粘着性の結果及びＣＯＦを表６に記載する。粘着値は、Ｈｉｇｈｌｉｇｈｔ社製の機械において２５０％の伸長度で測定した。コア層は、樹脂２に基づくものであった。
【００４７】
【表６】
0006716471.tif 000007
【００４８】
比較例１ならびに本発明の実施例６及び７を、ひねり保持について試験した。試験は、内部または外部表面として改質表面を使用し、常に一方の表面だけを改質して、キャンディ包装機において行った。その結果から、比較例１が、ひねり形状を保持するのに十分なデッドフォールドまたは粘着力を有しなかったことが示唆された。本発明の実施例４〜８は、適用要件を満たし、最終的なひねり形状は、包装プロセス後にも保持されていた。本発明の実施例６は、本発明の実施例７よりも良好な保持を示したことから、より高い粘着力が、ひねり包装の保持により良好であることが示唆される。
【００４９】
本明細書で使用される場合、「デッドフォールド性」という用語は、高分子フィルムが、食品または容器の周りで一旦折り曲げられるかまたは巻き付けられると、その形状を永久的に保持し、開いた状態に跳ね戻らない能力を意味する。一例として、アルミホイルは、物品の周りで一旦折り曲げられるかまたは成形されると、その形状を保持するため、優れたデッドフォールド性を有すると見なすことができる。反対に、典型的なプラスチック製の食品用ラップは、物品の周りで成形された後、急速に跳ね戻るか、開くか、広がる傾向がある。これは、不良なデッドフォールド性の例である。
なお、本発明には、以下の実施形態が包含されるものとする。
［１］ａ．０．９４ｇ／ｃｍ３を超える密度及び２ｇ／１０分以下のメルトインデックスを有するポリエチレンを含む第１の層と、
ｂ．０．５を超える摩擦係数（ＣＯＦ）及び２０グラムを超える粘着力を有するポリオレフィンを含む第２の層と、を含み、
前記第２の層は、前記フィルムの第１の外層である、多層無延伸フィルム。
［２］ポリオレフィンを含み、かつ０．５未満の摩擦係数及び２０グラム未満の粘着力を有する、第２の外層である第３の層をさらに含む、［１］に記載の多層無延伸フィルム。
［３］前記フィルムは、少なくとも３つの層を含み、各外層は、独立して、０．９００ｇ／ｃｍ３を超える密度及び２．０ｇ／１０分以上のメルトインデックス（Ｉ２）を有するポリエチレンを含む、［１］に記載の多層無延伸フィルム。
［４］前記第１の層は、０．９５ｇ／ｃｍ３を超える密度を有する直鎖状ポリエチレンを含む、［１］に記載の多層無延伸フィルム。
［５］前記第１の層は、１．０ｇ／１０分以下のメルトインデックス（Ｉ２）を有する直鎖状ポリエチレンを含む、［１］に記載の多層無延伸フィルム。
［６］前記第２の層は、２．０ｇ／１０分以上のメルトインデックス（Ｉ２）を有する直鎖状ポリエチレンを含む、［１］に記載の多層無延伸フィルム。
［７］前記第１の層に１つ以上のさらなるポリマーをさらに含み、前記１つ以上のさらなるポリマーは、前記第１の層の５０重量％未満である、［１］に記載の多層無延伸フィルム。
［８］前記１つ以上のさらなるポリマーは、低密度ポリエチレンである、［７］に記載の多層無延伸フィルム。
［９］前記フィルムは、８０ミクロン以下の全厚を有する、［１］に記載の多層無延伸フィルム。
［１０］前記第２の層は、ポリエチレンプラストマー、ポリエチレンエラストマー、ポリプロピレンプラストマー、ポリプロピレンエラストマー、超超低密度ポリエチレン、超低密度ポリエチレン、及びポリイソブチレンからなる群から選択される樹脂を含む、［１］に記載の多層無延伸フィルム。